СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR MANUFACTURING OF HEAT INSULATION LAYER

Изобретение относится к производству теплоизоляционных строительных материалов.
Известна сырьевая смесь, содержащая, вес. ч: синтетический волокнистый наполнитель 100,0; жидкое стекло 16,0-50,0; мел 5,0-20,0; воду 30,0-70,0 [1]. Такая смесь может быть использована в качестве теплоизоляции.
Задачей изобретения является повышение прочности сцепления теплоизоляционного слоя с поверхностью бетона.
Технический результат достигается тем, что сырьевая смесь для изготовления теплоизоляционного слоя, содержащая синтетический волокнистый наполнитель, жидкое стекло, мел, воду, дополнительно включает тальк и шамот, причем компоненты находятся при следующем соотношении, мас.%: синтетический волокнистый наполнитель 3,0-5,0; жидкое стекло 45,0-50,0; мел 2,0-3,0; вода 20,0-25,0; тальк 2,0-3,0; шамот 19,0-23,0.
В таблице приведены составы сырьевой смеси для изготовления теплоизоляционного слоя.
Компоненты
Состав, мас.%:
1
2
3
Синтетический волокнистый наполнитель
3,0
4,0
5,0
Жидкое стекло
50,0
47,5
45,0
Мел
2,0
2,5
3,0
Вода
20,0
22,5
25,0
Тальк
2,0
2,5
3,0
Шамот
23,0
21,0
19,0
В составе сырьевой смеси для изготовления теплоизоляционного слоя используют любой синтетический волокнистый наполнитель (капрон, найлон, лавсан, нитрон и др.), нарезанный на отрезки длиной 2-10 мм.
2
Компоненты дозируют в требуемых количествах. Мел, тальк и шамот размалывают до получения порошка с удельной поверхностью 2000-3500 см/г и смешивают. В полученную массу при перемешивании вводят синтетический волокнистый наполнитель и жидкое стекло, предварительно смешанное с водой. Полученную смесь наносят слоем толщиной 2-5 мм на теплоизолируемую поверхность бетона. Прочность сцепления теплоизоляционного слоя с поверхностью бетона через 48 ч после нанесения составит не менее 0,5 МПа.
Источник информации
1. SU 1159912, 1985.